(57)【特許請求の範囲】
【請求項１】
静電潜像担体に担持されたトナー像を、中間転写体に１次転写した後、該トナー像を中間転写体から転写材へ２次転写する画像形成装置における、該中間転写体が、
少なくともベルト状樹脂基材上に表面層を設置した中間転写ベルトであり、
前記ベルト状樹脂基材が、前記表面層の塗布溶剤により溶解あるいは膨潤する樹脂と抵抗調整剤を含有し、
前記表面層の主要成分が硬化メタアクリル樹脂または硬化アクリル樹脂であり、前記硬化メタアクリル樹脂または硬化アクリル樹脂が、官能基を２個以上有するモノマーを反応させて形成された樹脂であり、前記モノマーはオリゴマーを含まないものであることを特徴とする中間転写体。
【請求項２】
前記硬化メタアクリル樹脂または硬化アクリル樹脂が、官能基を５個以上有するモノマーを反応させて形成された樹脂であることを特徴とする請求項１に記載の中間転写体。
【請求項３】
前記表面層の硬化メタアクリル樹脂または硬化アクリル樹脂が、炭素数１２以上のアルキル基を有することを特徴とする請求項１または２に記載の中間転写体。
【請求項４】
前記表面層の硬化メタアクリル樹脂または硬化アクリル樹脂が、前記官能基を２個以上有するモノマーと２官能オリゴマーとを反応させて形成された樹脂を主要成分として含有することを特徴とする請求項１〜３のいずれか１項に記載の中間転写体。
【請求項５】
請求項１〜４のいずれか１項に記載の中間転写体を用いたことを特徴とする画像形成方法。
【請求項６】
請求項５に記載の画像形成方法を用いたことを特徴とする画像形成装置。
【発明の詳細な説明】
【技術分野】
【０００１】
本発明は、中間転写体に関するものである。
【背景技術】
【０００２】
近年、フルカラー画像の複写やプリントが可能な電子写真方式の画像形成装置が実用化されている。特にフルカラー画像の転写材への転写方式としては、中間転写体を用いた２次転写方式が、ペーパーフリー性や全面コピーが可能等の点で有利であり、多用されている。
【０００３】
中間転写体２次転写方式とは、感光体等の静電潜像担持体上に順次形成されたイエロー（Ｙ）、マゼンタ（Ｍ）、シアン（Ｃ）、ブラック（Ｂｋ）の各色画像を、中間転写体上に順次重ね合わせて転写し、転写されたフルカラーのトナー像を一括して転写材に転写する方式であり、中間転写方式とも呼ばれるものである。
【０００４】
しかしながら、従来、中間転写体に用いられていた熱可塑性樹脂、例えばポリイミド樹脂、ポリアミドイミド樹脂等は特に高温高湿環境において、十分な２次転写性が得られなかった。上記課題に対する解決策として、これまで、積層構造の中間転写体による改善が試みられ、特に表面層の低表面エネルギー化についての検討が行われてきた。しかし、２次転写率を向上させると、耐傷性が低下してしまうなど、十分な改善効果を得ることはできなかった（例えば、特許文献１〜４参照）。
【特許文献１】特開２００３−３３０２１６号公報
【特許文献２】特開２００４−２１１８８号公報
【特許文献３】特開２００４−４５０４号公報
【特許文献４】特開２００５−９９１８２号公報
【発明の開示】
【発明が解決しようとする課題】
【０００５】
本発明は上記問題を解決する為になされた。即ち、本発明の目的は、２次転写性も良好で且つ表面層の耐傷性が高く、中間転写体とそれを用いた画像形成方法及び画像形成装置を提供することにある。
【課題を解決するための手段】
【０００６】
本発明者らは、十分な２次転写性を有し、かつ、耐傷性を向上させるためには、中間転写体の表面を硬くすることが有効であることを見いだした。特に２次転写性については、中間転写体の表面層を高硬度化すると、押圧に対する変形が少なくなるため、中間転写体からトナー像を２次転写体へ転写する際に、転写圧を加えても中間転写体があまり変形せず、このため、良好な２次転写性が得られるものと考えられる。種々の高硬度化を検討した結果、エポキシ樹脂、シリコーン樹脂、硬化アクリル樹脂、硬化メタアクリル樹脂など種々の表面硬度の高い樹脂の中でも、特に硬化アクリル系樹脂の２次転写性が優れていることを見出し本発明に至った。尚、硬化アクリル系樹脂とは、硬化アクリル樹脂、硬化メタアクリル樹脂の双方を意味する。
【０００７】
また表面層は、単に固くするだけでは長期にわたって使用している場合に、膜割れ、剥離等が発生するため、可とう性を有する事が好ましく、アクリル樹脂に長鎖アルキル基を有する樹脂であることが好ましいことを見出した。又、長鎖アルキル基を有する樹脂の場合、従来のトナーでのクリーニング性や転写性が十分でないために発生した、種々の問題に対しても良好な効果を示した。
【０００８】
即ち、本発明の目的は、下記構成を採ることにより達成される。
【０００９】
１．
静電潜像担体に担持されたトナー像を、中間転写体に１次転写した後、該トナー像を中間転写体から転写材へ２次転写する画像形成装置における、該中間転写体が、
少なくともベルト状樹脂基材上に表面層を設置した中間転写ベルトであり、
前記ベルト状樹脂基材が、前記表面層の塗布溶剤により溶解あるいは膨潤する樹脂と抵抗調整剤を含有し、
前記表面層の主要成分が硬化メタアクリル樹脂または硬化アクリル樹脂であり、前記硬化メタアクリル樹脂または硬化アクリル樹脂が、官能基を２個以上有するモノマーを反応させて形成された樹脂であり、前記モノマーはオリゴマーを含まないものであることを特徴とする中間転写体。
【００１３】
２．
前記硬化メタアクリル樹脂または硬化アクリル樹脂が、官能基を５個以上有するモノマーを反応させて形成された樹脂であることを特徴とする１に記載の中間転写体。
【００１４】
３．
前記表面層の硬化メタアクリル樹脂または硬化アクリル樹脂が、炭素数１２以上のアルキル基を有することを特徴とする１又は２に記載の中間転写体。
【００１５】
４．
前記表面層の硬化メタアクリル樹脂または硬化アクリル樹脂が、前記官能基を２個以上有するモノマーと２官能オリゴマーとを反応させて形成された樹脂を主要成分として含有することを特徴とする１〜３のいずれか１項に記載の中間転写体。
【００１６】
５．
１〜４のいずれか１項に記載の中間転写体を用いたことを特徴とする画像形成方法。
【００１７】
６．
５に記載の画像形成方法を用いたことを特徴とする画像形成装置。
【００１８】
本発明において、表面層の主要成分とは中間転写体の基材層上に表面層塗膜を形成し、かつ、中間転写体の表面硬度を適正に保つのに主要な役割を果たしている成分という意味であり、これによりトナー像の転写性を上げることができる。従って、その機能を充分果たしていれば、成分比としては特に限定はないが、目安としては表面層を構成する全成分中の５０質量％以上を占めるものである。
【００１９】
尚、硬化メタアクリル樹脂または硬化アクリル樹脂の化学構造に係わる説明については後記するが、該樹脂を用いることにより、他の樹脂と比較して、表面層を構成する様々な構成物質との相溶性に優れ、硬化膜を形成した際の内容物質の均一分散性が優れていることにより、良好な転写性と共に高い膜強度がえられると考えられる。
【００２０】
又、前記表面層の塗布溶媒によって、溶解或いは膨潤するとは下記の基準によった。溶解するとは、溶媒１Ｌ（リットル）に１ｇの樹脂を添加して撹拌し、液を２００μｍメッシュの濾布で濾過した液をを乾燥した時、０．０１ｇ以上存在していることをいう。膨潤するとは以下の評価方法で定める。１００±５０μｍの肉厚で１００ｍｍ×１０ｍｍの短冊状の試料片を、対象とする溶媒５００ｍｌに沈める。温度は２２±１℃に保つ。この状態で１分間撹拌した後、樹脂を引き上げ、表面、裏面の溶剤をよくふき取った後、平面の台上に試料を置き、上から厚さ２ｍｍのガラスをかぶせ、樹脂の長さ方向を測定するこのとき、溶剤に浸漬する前の長さに対し０．５％以上伸びた場合を膨潤したものと判断した。
【００２１】
さらに積層構造の場合、基材層に使用する樹脂が複素化合物であると、表面層との相互作用が増し、相溶性を高めることができる。これは、樹脂中の炭素原子以外の原子の、非共有電子対による分子間力などが作用しているものと考えられる。
【００２２】
また、長期の耐久性を得るためには、中間転写体表面のみを硬くしすぎると、長期使用末期でのクラック発生やひび割れも懸念される。その点から、さらに好ましくは２官能のアクリル系モノマーや長鎖アルキル基を有するモノマーを用いたり、アクリレートオリゴマーを組み込むなど、自由体積を大きくして可撓性を持たせたりすることが好ましい。表面層の極表面付近は硬く、表面層全体ではある程度柔軟な構造の中間転写体は、耐傷性や２次転写性以外に耐久性にも優れている。
【００２３】
なお、複素化合物とは炭素、水素原子以外の元素原子（窒素、酸素、硫黄など）を含む化合物を指し、具体的な化学構造としては、エステル結合、ウレタン結合、イミド結合、アミド結合、エーテル結合、スルフィド結合などを有するものである。樹脂の具体例としてはポリフェニレンスルフィド、ポリイミド、ポリアミドイミド、ポリカーボネート、ポリエチレンテレフタレート、ポリブチレンテレフタレート、ポリエステル、ポリブチレンサクシネートなどがある。
【００２４】
好ましくは、ポリフェニレンスルフィド、ポリイミド、ポリアミドイミド、ポリカーボネート、より好ましくはポリフェニレンスルフィドである。
【発明の効果】
【００２５】
本発明により、２次転写性も良好で且つ表面層の耐傷性が高く、中間転写体とそれを用いた画像形成方法及び画像形成装置を提供することができる。
【発明を実施するための最良の形態】
【００２６】
次に、本発明に用いられる化合物、あるいは画像形成方法・装置についてさらに説明する。
【００２７】
〔中間転写体の層構成〕
本発明の中間転写体の層構成は、基材層上に表面層を有する構成が好ましく、必要に応じ基材層と表面層の間に、基材層と表面層の接着性をより良くする目的で中間層を設けても良い。図１は、中間転写体の層構成の一例を示す概念断面図である。
【００２８】
図１において、７０は中間転写体、７０１は基材層、７０２は表面層を示す。
【００２９】
本発明の中間転写体の製造方法は、熱線、活性光線、電子線の少なくとも１種を照射して表面層を硬化する工程を有する方法が好ましい。
【００３０】
中間転写体の厚さは、その使用目的などに応じて適宜決定しうるが、一般には強度や柔軟性等の機械特性を満足する５〜５００μｍが好ましく、１０〜３００μｍがより好ましく、２０〜２００μｍが更に好ましい。
【００３１】
尚、本発明において、表面とは静電潜像担持体に担持されたトナー像が転写される面のことをいう。
【００３２】
次に、本発明の中間転写体の基材層、表面層の組成、中間転写体の作製方法について説明する。
【００３３】
以下、中間転写体を構成する各層について説明する。
【００３４】
〔基材層〕
本発明に係る基材層は特に限定されず、公知の材料を用い、公知の形成方法で作製することができる。
【００３５】
公知の材料としては、金属でも良いが、好ましくは、例えばポリカーボネート、ポリフェニレンサルファイド、ポリフッ化ビニリデン、ポリイミド、ポリアミドイミド、ポリエーテル、ポリエーテルケトン等の樹脂材料、或いはこれらの混合物あるいは共重合物が挙げられる。
【００３６】
形成方法としては、樹脂を溶剤に溶解した塗布液を塗布して形成する方法、樹脂を直接製膜する方法が挙げられるが、樹脂を直接製膜する方法が好ましい。
【００３７】
樹脂を直接製膜して基材層を形成する方法としては、押し出し成形、インフレーション成形等がある。何れの場合も樹脂材料と各種導電性物質を溶融混練して、押し出し機の場合は樹脂を押し出して冷却成形し、インフレーション法の場合は型内で溶融樹脂を筒状とし、その中にブロアーで空気を吹き込み、冷却して無端ベルト形状に成形することにより作製することができる。
【００３８】
以下、ポリフェニレンサルファイドを主成分とする樹脂を用いる基材層を、押し出し成形法で作製する方法について具体的に説明する。
【００３９】
ポリフェニレンサルファイドを主成分とする基材層は、ポリフェニレンサルファイド、エポキシ基含有オレフィン共重合体とビニル系（共）重合体とからなるグラフト共重合体、導電性フィラー及び滑材から形成されている。
【００４０】
本発明で使用されるポリフェニレンサルファイド（ＰＰＳ）は、フェニレン単位と硫黄原子が交互に並んでなる構造を有する熱可塑性のプラスチックである。
【００４１】
フェニレン単位は置換基を有していても良いｏ−フェニレン単位、ｍ−フェニレン単位又はｐ−フェニレン単位であり、それらが混合されていても良い。好ましいフェニレン単位は少なくともｐ−フェニレン単位を含み、その含有量は全フェニレン単位に対して５０％以上である。フェニレン単位は特に無置換ｐ−フェニレン単位のみからなっていることが好ましい。
【００４２】
本発明に使用される導電性フィラーとしては、カーボンブラックを使用することができる。カーボンブラックとしては、中性カーボンブラックを使用することができる。導電性フィラーの使用量は、使用する導電性フィラーの種類によっても異なるが中間転写体の体積抵抗値及び表面抵抗値が所定の範囲になるように添加すれば良く、通常、ポリフェニレンサルファイド１００質量部に対して１０〜２０質量部、好ましくは１０〜１６質量部である。
【００４３】
本発明に使用される滑材は、中間転写体への成形加工性を改良させるものであり、例えば、パラフィンワックス、ポリオレフィンワックス等の脂肪族炭化水素系、ラウリン酸、ミリスチン酸、パルミチン酸、ステアリン酸、ベヘニン酸等の高級脂肪酸、該高級脂肪酸のナトリウム塩、リチウム塩、カルシウム塩等の高級脂肪酸金属塩等である。これらの滑材は単独で用いても良く、また二種以上のものを併用しても良い。滑材の使用量はポリフェニレンサルファイド１００質量部に対して０．１〜０．５質量部、好ましくは０．１〜０．３質量部が好適である。
【００４４】
本発明に係る基材層は、単軸押し出し機に環状ダイスを取り付け、該押出機に上記した材料からなる混合物を投入し、環状ダイス先端のシームレスベルト形状の樹脂吐出口より溶融樹脂組成物を押し出し、その後冷却機構を有する冷却筒に外挿することにより樹脂を固化させて、シームレス円筒形状に容易に成形することができる。
【００４５】
このとき、結晶化を起させない工夫として、金型からベルトが吐出された直後に水、エアー、冷却された金属ブロック等で冷却を行うことが好ましい。具体的には金型に断熱材を挟んで付設された冷却筒を用い、これによりベルトの熱を急速に奪う。冷却筒の内側には常に３０℃以下に温度調整された水を循環させている。また、金型から吐出されたベルトを高速で引き取ることにより、薄膜化して冷却速度を高めても良い。この場合、引き取り速度は１ｍ／分以上、特に２〜７ｍ／分が好ましい。
【００４６】
環状ダイスの径Ｄと冷却筒の径ｄの比、Ｄ／ｄが０．９〜１．１である場合に環状ダイスから冷却筒へ押し出された樹脂を外挿入しながら引き取り装置により引き取る。その際、Ｄ／ｄが０．９〜０．９８の場合は冷却筒に樹脂を沿わすために環状ダイスから冷却筒の間に真空引きすることが必要となる。しかし、Ｄ／ｄが０．９９〜１．０２の場合は環状ダイスから冷却筒の間での真空引きをすることなく冷却筒に樹脂を沿わすことができ、また真空引きでの脈動が起こらず、引き取り方向での膜厚変動が起こり難いという利点がある。
【００４７】
尚、基材層用樹脂としては、この他に例えばポリイミド樹脂を用いても無論同様に作製することが出来る。ポリイミド樹脂による基材形成方法としては、例えば、特開２００４−１２３７７４号公報、特開２００５−１４４４０号公報に記載されている方法等が用いられる。
【００４８】
〔表面層〕
本発明に係る表面層に樹脂としては、その主要成分として硬化アクリル樹脂、硬化メタアクリル樹脂を用いる。
【００４９】
硬化アクリル系樹脂の表面層は、例えば硬化メタアクリルモノマーまたは硬化アクリルモノマー、あるいはこれらのオリゴマーと重合開始剤を含有する塗膜層を形成後、例えば、紫外線を照射して得ることができる。
【００５０】
硬化メタアクリルモノマーまたは硬化アクリルモノマー、あるいはこれらのオリゴマーとしては、アクリロイルオキシ基（ＣＨ2＝ＣＨＣＯＯ−）、あるいはメタクリロイルオキシ基（ＣＨ2＝Ｃ（ＣＨ3）ＣＯＯ−）を複数有する化合物である。
【００５１】
これらの化合物には硬度と可とう性を両立するため、分子内にアルキル鎖、シリコーン鎖、ウレタン鎖等の滑り成分を組み込むことが好ましい、さらに離型性やクリーニング性を付与するために、長鎖のアルキル鎖を有することが好ましく、より好ましくは炭素数１２以上のアルキル鎖を有することが好ましい。この部位が離型部位、滑り性付与部位として長期の実写使用時の画像安定性に寄与する。
【００５２】
アルキル基の炭素数とは、非炭素で囲まれた結合の炭素数を意味する。「化７、８」には各モノマーのアルキル基の炭素の最大値を示す。
【００５３】
前記表面層の硬化を光によって行う場合は、照射光を吸収しない調整剤を用いることが出来る。調整剤としては、シリコーンオイル、分散助剤、酸化防止剤等がある。
【００５４】
代表的なモノマーを挙げれば、下記構造のものを挙げることが出来る。
【００５５】
【化１】
0005200413.tif 000002
【００５６】
【化２】
0005200413.tif 000003
【００５７】
【化３】
0005200413.tif 000004
【００５８】
【化４】
0005200413.tif 000005
【００５９】
【化５】
0005200413.tif 000006
【００６０】
【化６】
0005200413.tif 000007
【００６１】
但し、Ｒ及びＲ′は、下記で示される。
【００６２】
【化７】
0005200413.tif 000008
【００６３】
紫外線硬化樹脂の重合開始剤としては、ベンゾフェノン、ミヒラーケトン、１−ヒドロキシシクロヘキシル−フェニルケトン、チオキサントン、ベンゾブチルエーテル、アシロキシムエステル、ジベンゾスロベン、ビスアシルフォスフィンオキサイド等を挙げることができる。
【００６４】
尚、表面層は、必要に応じ導電性物質、無機フィラーなどの抵抗調整剤等の添加剤を添加して形成することができる。
【００６５】
表面層の特性は、紫外線硬化アクリルモノマー又はオリゴマーの種類、とその組成比、紫外線硬化条件等により影響される。
【００６６】
即ち、中間転写体表面層は、形成する硬化（メタ）アクリル樹脂が、２官能以上の官能基を有するモノマーを反応して作製された樹脂であるのが好ましく、５官能以上の官能基を有するモノマーを反応して形成された樹脂、及び、炭素数１２以上のアルキル基を有する硬化（メタ）アクリル酸によって造られていること、或いは、２官能オリゴマーと反応してなる樹脂を主要成分として含有することで特によい特性を発揮する。
【００６７】
この理由は、転写性の向上には表面硬度アップが好ましく、表面の硬度を上げるためには、官能基の数が多い事が好ましいためである。２官能以上であれば、架橋膜になり、表面硬度が高くなり好ましく、高転写生を実現するより好ましい態様は、５官能以上の高架橋密度タイプの原料を使うことである。ただし、硬度を上げることにより、膜がもろく割れやすくなる可能性も増すため、分子中に分子鎖の長い構造を有していることが好ましい。炭化水素の場合は、炭素数が１２個以上のアルキル鎖を有する化合物を硬化することにより、転写性の向上できる微小領域の硬度と、割れに強いマクロ的な可とう性を有する表面層が得られる。
【００６８】
さらにトナーの離型性、クリーニング性、転写性の観点からも炭素数が２個以上のアルキル鎖を有する化合物を硬化することが好ましい。
【００６９】
硬化するモノマー或いはオリゴマー成分は前記特性を実現するためには、複数種混合した液を硬化し塗膜を形成することが好ましく、例えば、硬度を引き出す官能基を２個以上有する成分と、それ以外の成分の混合、より好ましくは３個以上の成分と、それ以外の成分の混合が好ましい。好ましい混合比としては、官能基を２個以上有する成分が４０％以上９０％以下、より好ましくは５０％以上８０％以下の組成の場合が好ましい。本範囲の場合は、硬度と可とう性が両立し、高い２次転写性と耐ひび割れ性が非常に長期間にわたって両立できる効果がある。
【００７０】
基材層の上に表面層を設ける方法としては、表面層用塗布液を基材層上にスプレー塗布して塗膜を形成し、塗膜の流動性が無くなる程度まで１次乾燥した後、紫外線を照射して紫外線硬化樹脂を硬化し、更に塗膜中の揮発性物質の量を規定量にするため２次乾燥を行って作製する方法が好ましい。
【００７１】
スプレー塗布液は、紫外線硬化アクリルモノマー又はオリゴマーと重合開始剤、希釈溶剤、必要に応じ導電性物質、無機フィラー、抵抗調整剤等を混合後、サンドミルや撹拌装置を用いて分散して作製することができる。
【００７２】
希釈溶剤としては、紫外線硬化アクリルモノマー又はオリゴマーと重合開始剤を溶解するものであれば特に限定されず、具体的にはｎ−ブチルアルコール、イソプロピルアルコール、エチルアルコール、メチルアルコール、メチルイソブチルケトン、メチルエチルケトン等を挙げることができる。これらの溶剤の中、基材層が溶解、あるいは膨潤する溶剤を使用した場合は、塗膜形成後の表面層と基材層の接着性が向上して好ましい。
【００７３】
紫外線を照射する装置としては、紫外線硬化樹脂を硬化させるのに用いられている公知の装置を用いることができる。
【００７４】
樹脂を紫外線硬化させる紫外線の量（ｍＪ／ｃｍ2）は、紫外線照射強度と照射時間で制御することが好ましい。
【００７５】
〔抵抗調整剤〕
前記した如く、必要により基材層や表面層に抵抗調整剤が添加されるのが好ましい。抵抗調整剤としては、導電性物質の粒子、各種フィラーなどがある。表面抵抗値が１０9〜１０11Ω・ｃｍ2がよく、あまり低すぎるとトナー散りが、また高過ぎると転写ムラが発生する傾向がある。
【００７６】
導電性粒子としては、金属、金属酸化物、導電性ポリマー及びカーボンブラック等が挙げられる。金属としては、アルミニウム、亜鉛、銅、クロム、ニッケル、ステンレス及び銀等があり、これら金属をプラスチックの粒子の表面に蒸着したもの等が挙げられる。金属酸化物としては、酸化亜鉛、酸化チタン、酸化スズ、酸化アンチモン、酸化インジウム、酸化ビスマス、アンチモンをドープした酸化スズ或いは酸化ジルコニウム等が挙げられる。又、導電性ポリマーとしては、ポリアセチレン、ポリチオフェン或いはポリピロール等が挙げられる。
【００７７】
前記表面層の硬化を光によって行う場合には、照射光の吸収が少ない調整剤が好ましく、ＵＶ硬化の場合は、酸化スズ、酸化アンチモン等が好ましい。
【００７８】
〔画像形成方法、画像形成装置〕
次に、本発明に係る画像形成方法、画像形成装置について説明する。
【００７９】
画像形成装置は、静電潜像担持体（代表的には電子写真感光体であり、以下、単に感光体いうことがある）上に、帯電手段、露光手段、小径トナーを含む現像剤による現像手段、現像手段により形成したトナー像を中間転写体を介して転写材に転写する転写手段とを有するものである。
【００８０】
具体的には、複写機やレーザプリンタ等が挙げられるが、特に、５０００枚以上の連続プリントが可能な画像形成装置が好ましい。この様な装置では、短時間に大量のプリント作成を行ため転写に係わる故障が出やすく、安定した２次転写が得られる本発明の中間転写体を用いると特に好ましい結果が得られる。
【００８１】
本発明の中間転写体の使用が可能な画像形成装置は、画像情報に応じた静電潜像を形成する感光体、感光体上に形成された静電潜像を現像する現像装置、感光体上のトナー像を中間転写体上に転写する１次転写手段、中間転写体上のトナー像を紙やＯＨＰシートなどの転写材上に転写する２次転写手段等を有する。そして、中間転写体として本発明の中間転写体を有することにより、２次転写時に転写不良を発生させずに安定したトナー画像形成を行える。
【００８２】
本発明の中間転写体が使用可能な画像形成装置としては、単色のトナーで画像形成を行うモノクロ画像形成装置にも用いることが出来る。しかし、感光体上のトナー像を中間転写体に順次転写するカラー画像形成装置、各色毎の複数の感光体を中間転写体上に直列配置させたタンデム型カラー画像形成装置等に用いるのがより好ましい。
【００８３】
本発明の中間転写体は、特にタンデム型のカラー画像形成に用いると有効であり、図２は、本発明の中間転写体が使用可能な画像形成装置の一例を示す断面構成図である。
【００８４】
図２において、１Ｙ、１Ｍ、１Ｃ、１Ｋは感光体、４Ｙ、４Ｍ、４Ｃ、４Ｋは現像手段、５Ｙ、５Ｍ、５Ｃ、５Ｋは１次転写手段としての１次転写ローラ、５Ａは２次転写手段としての２次転写ローラ、６Ｙ、６Ｍ、６Ｃ、６Ｋはクリーニング手段、７は中間転写体ユニット、２４は熱ロール式定着装置、７０は中間転写体を示す。
【００８５】
この画像形成装置は、タンデム型カラー画像形成装置と称せられるもので、主な構成は、複数組の画像形成部１０Ｙ、１０Ｍ、１０Ｃ、１０Ｋと、転写部として無端ベルト状中間転写ベルトを初めとする中間転写体ユニット７と、記録部材Ｐを搬送する給紙搬送手段２２Ａ〜２２Ｄ及び定着手段としての熱ロール式定着装置２４とを有する。画像形成装置の本体Ａの上部には、原稿画像読み取り装置ＳＣが配置されている。
【００８６】
各感光体に形成される異なる色のトナー像の１つとして、イエロー色の画像を形成する画像形成部１０Ｙは、第１の感光体としてのドラム状の感光体１Ｙ、該感光体１Ｙの周囲に配置された帯電手段２Ｙ、露光手段３Ｙ、現像手段４Ｙ、１次転写手段としての１次転写ローラ５Ｙ、クリーニング手段６Ｙを有する。また、別の異なる色のトナー像の１つとして、マゼンタ色の画像を形成する画像形成部１０Ｍは、第１の感光体としてのドラム状の感光体１Ｍ、該感光体１Ｍの周囲に配置された帯電手段２Ｍ、露光手段３Ｍ、現像手段４Ｍ、１次転写手段としての１次転写ローラ５Ｍ、クリーニング手段６Ｍを有する。また、更に別の異なる色のトナー像の１つとして、シアン色の画像を形成する画像形成部１０Ｃは、第１の感光体としてのドラム状の感光体１Ｃ、該感光体１Ｃの周囲に配置された帯電手段２Ｃ、露光手段３Ｃ、現像手段４Ｃ、１次転写手段としての１次転写ローラ５Ｃ、クリーニング手段６Ｃを有する。また、更に他の異なる色のトナー像の１つとして、黒色画像を形成する画像形成部１０Ｋは、第１の感光体としてのドラム状の感光体１Ｋ、該感光体１Ｋの周囲に配置された帯電手段２Ｋ、露光手段３Ｋ、現像手段４Ｋ、１次転写手段としての１次転写ローラ５Ｋ、クリーニング手段６Ｋを有する。
【００８７】
無端ベルト状中間転写体ユニット７は、複数のローラにより巻回され、回動可能に支持された中間転写エンドレスベルト状の第２の像担持体としての中間転写体７０を有する。
【００８８】
画像形成部１０Ｙ、１０Ｍ、１０Ｃ、１０Ｋより形成された各色の画像は、１次転写ローラ５Ｙ、５Ｍ、５Ｃ、５Ｋにより、回動する無端ベルト状中間転写体７０上に逐次転写されて、合成されたカラー画像が形成される。給紙カセット２０内に収容された転写材として用紙等の記録部材Ｐは、給紙搬送手段２１により給紙され、複数の中間ローラ２２Ａ、２２Ｂ、２２Ｃ、２２Ｄ、レジストローラ２３を経て、２次転写手段としての２次転写ローラ５Ａに搬送され、記録部材Ｐ上にカラー画像が一括転写される。カラー画像が転写された記録部材Ｐは、熱ロール式定着装置２４により定着処理され、排紙ローラ２５に挟持されて機外の排紙トレイ２６上に載置される。
【００８９】
一方、２次転写ローラ５Ａにより記録部材Ｐにカラー画像を転写した後、記録部材Ｐを曲率分離した中間転写体７０は、クリーニング手段６Ａにより残留トナーが除去される。
【００９０】
２次転写ローラ５Ａは、ここを記録部材Ｐが通過して２次転写が行われる時にのみ、中間転写体７０に圧接する。
【００９１】
また、装置本体Ａから筐体８を支持レール８２Ｌ、８２Ｒを介して引き出し可能にしてあり、筐体８は、画像形成部１０Ｙ、１０Ｍ、１０Ｃ、１０Ｋと、無端ベルト状中間転写体ユニット７とを有する。
【００９２】
画像形成部１０Ｙ、１０Ｍ、１０Ｃ、１０Ｋは、垂直方向に縦列配置されている。感光体１Ｙ、１Ｍ、１Ｃ、１Ｋの図示左側方には無端ベルト状中間転写体ユニット７が配置されている。中間転写体ユニット７は、ローラ７１、７２、７３、７４、７６を巻回して回動可能な無端ベルト状中間転写体７０、１次転写ローラ５Ｙ、５Ｍ、５Ｃ、５Ｋ及びクリーニング手段６Ａとからなる。
【００９３】
実際の画像形成に当たっては、感光体１Ｙ、１Ｍ、１Ｃ、１Ｋ上に帯電、露光、現像によりトナー像を形成し、無端ベルト状中間転写体７０上で各色のトナー像を重ね合わせ、一括して記録部材Ｐに転写し、熱ロール式定着装置２４で加圧及び加熱により定着する。トナー像を記録部材Ｐに転移させた後の中間転写体７０は、クリーニング装置６Ａで転写時に中間転写体に残されたトナーを清掃した後、上記の帯電、露光、現像のサイクルに入り、次の像形成が行われる。
【００９４】
〔記録部材〕
本発明に用いられる記録部材としては、トナー画像を保持する支持体で、通常画像支持体、転写材或いは転写紙といわれるものである。具体的には薄紙から厚紙までの普通紙、アート紙やコート紙等の塗工された印刷用紙、市販されている和紙やはがき用紙、ＯＨＰ用のプラスチックフィルム、布等の各種転写材を挙げることができるが、これらに限定されるものではない。
【００９５】
〔本発明にて使用される現像剤〕
トナー像形成のための現像剤については、乾式現像に用いるものであれば特に限定はない。現像方式も特に限定はないので、キャリアとトナーより構成される２成分現像剤でも、トナーだけで構成される１成分現像剤でもよい。但し、１成分現像剤による場合は、ブラックトナー（Ｂｋトナー）以外は、磁性体を含まない非磁性トナーを用いる非磁性１成分現像トナーが好ましいことはいうまでもない。
【００９６】
トナーを構成する結着樹脂もスチレン−アクリル系樹脂、ポリエステル系樹脂を始めとする公知のものを用いることができる。トナーの製造方法についても粉砕法・重合法いずれでもよい。
【００９７】
又、トナーの粒径は体積メディアン径（Ｄ５０）で、２．５〜７．０μｍ程度のものが好ましい。
【実施例】
【００９８】
次に、本発明の望ましい実施態様とその性能を示し、更に本発明の説明を行う。しかし、無論、本発明の態様はこれらに限定されるものではない。尚、文中「部」とは「質量部」を表す。
【００９９】
１．中間転写体の作製
中間転写体１の作製
（１）基材層の作製
基材層１の作製
３，３’，４，４’−ビフェニルテトラカルボン酸二無水物（ＢＰＤＡ）とｐ−フェニレンジアミン（ＰＤＡ）とからなるポリアミド酸のＮ−メチル−２−ピロリドン（ＮＭＰ）溶液（宇部興産製ユーワニスＳ（固形分１８質量％））に、導電剤をポリイミド系樹脂固形分１００質量部に対して、２３質量部になるよう添加して、衝突型分散機（シーナス製ＧｅａｎｕｓＰＹ）を用い、圧力２００ＭＰａで、最小面積が１．４ｍｍ2で２分割後衝突させ、再度２分割する経路を５回通過させて混合し、基材層用の導電剤入りポリアミド酸溶液を得た。
【０１００】
基材層用の導電剤入りのポリアミド酸溶液を円筒状金型内面に、ディスペンサーを介して０．５ｍｍに塗布し、１５００ｒｐｍで１５分間回転させて均一な厚みを有する展開層とした後、２５０ｒｐｍで回転させながら、金型の外側より６０℃の熱風を３０分間あてた後、１５０℃で６０分間加熱した。その後、３６０℃まで２℃／分の昇温速度で昇温し、さらに３６０℃で３０分加熱して溶媒の除去、閉環脱水除去、及びイミド転化反応の完結を行った。その後室温に戻し、金型から剥離し、目的とする無端ベルト状の基材層を得た。この基材層１の総厚は１００μｍであった。
【０１０１】
基材層２の作製
ポリフェニレンサルファイド樹脂「Ｅ２１８０」（東レ社製）        １００部
導電フィラー「ファーネス＃３０３０Ｂ」（三菱化学社製）            １６部
グラフト共重合体「モディパーＡ４４００」（日本油脂社製）            １部
滑材（モンタン酸カルシウム）                                    ０．２部
上記材料を単軸押し出し機に投入し、溶融混練させて樹脂混合物とした。単軸押し出し機の先端にはスリット状でシームレスベルト形状の吐出口を有する環状ダイスが取り付けてあり、混練された上記樹脂混合物を、シームレスベルト形状に押し出した。押し出されたシームレスベルト形状の樹脂混合物を、吐出先に設けた円筒状の冷却筒に外挿させて冷却し、固化することによりシームレス円筒状の厚さ１５０μｍの「基材層２」を作製した。尚、環状ダイスの径Ｄと冷却筒の径ｄの比Ｄ／ｄは１．００とした。
【０１０２】
基材３の作製
基材層の作製にポリウレタンを用いた。
【０１０３】
ポリオール１００部を８０℃に加温し、導電性カーボン（ケッチェンブラック６００ＪＤ）１０部を添加して撹拌機で１時間分散し、これに８０℃に加温されたイソシアネート６０部を加えて３分間撹拌機で分散させた。この分散液を遠心成形機に投入し、２０００ｒｐｍ、１２０℃にて、３時間加熱硬化させた。
【０１０４】
その後、８０℃、１５時間の条件でエージングを行ってから常温まで自然冷却を行い、成形機より成形品を取り出して端部切除を行い、基材層３を作製した。
【０１０５】
［溶解性・膨潤性テスト］
基材層１、２及び３の溶媒による膨潤度を、前記した測定方法で測定した結果を下記に示す。
【０１０６】
溶媒はＭＩＢＫ／ＭＥＫ＝８／２（質量比）を用いた。
【０１０７】
ＭＩＢＫ：メチルイソブチルケトン、ＭＥＫ：メチルエチルケトン
基材層１  膨潤度（％）０．１＞
基材層２  膨潤度（％）１．１
基材層３  膨潤度（％）０．３
（２）表面層の形成
表面層用塗膜組成物
樹脂原料「ＫＡＹＡＲＡＤ  ＰＥＴ３０」（日本化薬）                  １００部
重合開始剤「Ｉｒｇａｃｕｒｅ１８４」（チバスペシャリティケミカルズ）１．０部
導電性物質「Ｔ−１」（酸化アンチモンドープ酸化スズ  固形分濃度２０％：三菱マテリアル）                                                                ５０部
無機フィラー「ＭＥＫ  Ｓｉゾル」（固形分濃度５０％：日産化学）        ２０部
潤滑剤「ＰＴＦＥ分散液  ＮＳ−１０Ｓ」（喜多村化学）                  ３０部
レベリング剤「ポリジメチルシロキサン」                              １．０部
溶剤「ＭＩＢＫ／ＭＥＫ（８／２）」                                １５００部
上記、表面層用塗膜組成物を、混合、撹拌して表面層用塗布液を作製した。前記基材層の円筒ベルトを２軸の回転装置に張架し、回転しながら、表面層用塗布液をにスプレー塗布し、その後３０℃のオーブン中で３０分１次乾燥を行った後、紫外線強度１ｋＷ／ｃｍ2の水銀灯でベルト面の平均照射量で、２０００ｍＪ／ｃｍ2の積算光量を照射し硬化を行い、中間転写体１を作製した。
【０１０８】
【化８】
0005200413.tif 000009
【０１０９】
【化９】
0005200413.tif 000010
【０１１０】
中間転写体２の作製
中間転写体１の作製において、樹脂原料をＫＡＹＡＲＡＤ  ＤＰＨＡ（６官能アクリルモノマー：日本化薬）７０部とＫＡＹＡＲＡＤ  ＰＥＧ４００ＤＡ（２官能  アクリルモノマー：日本化薬）３０部の混合物に変えた以外は同様にして「中間転写体２」を作製した。
【０１１１】
中間転写体３の作製
中間転写体１の作製において、樹脂原料をＫＡＹＡＲＡＤ  ＤＰＨＡ（日本化薬）７０部とブレンマーＬＡ（１官能アクリルモノマー  ラウリルアクリレート：日本油脂）３０部の混合物に変えた以外は同様にして「中間転写体３」を作製した。
【０１１２】
中間転写体４の作製
中間転写体１の作製において、樹脂原料をＫＡＹＡＲＡＤ  ＤＰＨＡ（日本化薬）７０部とＫＡＹＡＲＡＤ  ＭＡＮＤＡ（２官能アクリルモノマー：日本化薬）３０部の混合物に変えた以外は同様にして「中間転写体４」を作製した。
【０１１３】
中間転写体５の作製
中間転写体１の作製において、樹脂原料をＫＡＹＡＲＡＤ  Ｄ３１０（５官能アクリルモノマー：日本化薬）に変えた以外は同様にして「中間転写体５」を作製した。
【０１１４】
中間転写体６の作製
中間転写体１の作製において、樹脂原料をＫＡＹＡＲＡＤ  ＤＰＨＡ（日本化薬）７０部とＵＸ８１０１（２官能ウレタンアクリレートオリゴマー：日本化薬）３０部の混合物に変えた以外は同様にして「中間転写体６」を作製した。
【０１１５】
中間転写体７作製
中間転写体１の作製において、基材層にニッケル製のシームレスフィルムを用いた以外は同様にして「中間転写体７」を作製した。
【０１１６】
中間転写体８の作製
中間転写体１の作製において、表面層を設置しないこと以外は同様にして「中間転写体８」を作製した。
【０１１７】
中間転写体９の作製
中間転写体１の作製において、樹脂原料としてシリコーン系のＫＰ８５４（信越化学工業）１００部を用い、９０℃１２０分のオーブン中で硬化した以外は同様にして「中間転写体９」を作製した。
【０１１８】
中間転写体１０の作製
中間転写体１の作製において、樹脂原料をポリメタアクリル酸メチル（ＰＭＭＡ  粘度平均分子量３万）６０部を用い、７０分のオーブン中で６０分間乾燥した以外は同様にして「中間転写体１０」を作製した。
【０１１９】
中間転写体１１〜１４（ＰＰＳ基材層）
前記基材層２上に中間転写体１〜４の表面層と同じ条件で設置して、中間転写体１１〜１４を作製した。
【０１２０】
中間転写体１５
前記基材層２上に、中間転写体５のＤ−３１０の代わりにＰＥＧ４００ＤＡを用いた以外は、中間転写体５と同様にして中間転写体１５を作製した。
【０１２１】
中間転写体１６、１７（中間転写ローラー）
得られた基材３の弾性層上に中間転写体１、２の表面層と同じ条件で設置し、中間転写体１６〜１７を作製した。
【０１２２】
中間転写体１８
中間転写体１３と同様にして作製したが、ブレンマーＬＡをブレンマーＳＡに変更して、中間転写体１８を作製した。
【０１２３】
画像評価
上記で作製した「中間転写体１〜１８」をコニカミノルタビジネステクノロジーズ社製「Ｃ２５０」を改良して搭載し評価を行った。
【０１２４】
尚、画像形成には体積メジアン径（Ｄ50）が４．５μｍのトナーと６０μｍのコートキャリアよりなる２成分現像剤を使用した。プリント環境は高温高湿（３３℃、８０％ＲＨ）と低温低湿（１０℃、２０％ＲＨ）で行った。出力媒体はＡ４版上質紙を用いた。
【０１２５】
プリント原稿はイエロー、マゼンタ、シアン、ブラック各色の印字率がそれぞれ５％の文字画像、カラーハーフトーン画像、べた白画像、べた画像がそれぞれ１／４等分にある画像を用いた。
【０１２６】
画像評価は、下記の項目について行った。尚、評価基準は、◎、○は実用上問題はなく、△は実用可能であり何とか合格であるが、×は実用上問題があり、不合格である。
【０１２７】
〈転写性〉
転写性は、感光体上に形成されたトナー画像が中間転写体を介して出力媒体上に定着されたときのべた画像の濃度で評価した。具体的には、高温高湿環境（３３℃、８０％ＲＨ）で１００００枚のプリントを行い、１００００枚目のプリント画像のべた画像部濃度を濃度計で測定し転写性の評価を行った。
【０１２８】
◎：べた画像濃度が１．４０以上で転写性は良好であり、問題なし
○：べた画像濃度が１．２５以上１．４０未満で、上記よりは転写率がやや低下するが      、実用上問題ないレベル
△：べた画像濃度が１．２０以上１．２５未満で、転写性が低下するが一応実用可能な      レベル
×：べた画像濃度が１．２未満で転写率は悪く、実用上問題となるレベル
〈中抜け性〉
文字を拡大観察し、中抜けの発生の有無を目視にて観察した。
【０１２９】
評価基準は、下記によった。
【０１３０】
◎：１０万枚のプリント終了まで、顕著な中抜けの発生なし
○：５万枚のプリント終了まで、顕著な中抜けの発生なし
△：５枚未満で軽微な中抜け発生あり
×：５万枚未満のプリントで、顕著な中抜け発生あり
〈ハーフトーンムラによる傷の有無〉
高温高湿環境（３３℃、８０％ＲＨ）で１００００枚のプリントを行い、１００００枚目のプリント画像のハーフトーン部濃度を目視で観察し、傷の有無の評価を行った。
【０１３１】
◎：ハーフトーンムラなし、問題なし
○：ハーフトーンムラ１箇所、実用上問題ないレベル
△：ハーフトーンムラ２箇所で、実用可能なレベル
×：ハーフトーンムラ３箇所以上、実用上問題となるレベル
〈中間転写体の耐久性〉
中間転写体の耐久性評価は、低温低湿環境（１０℃、２０％ＲＨ）で３万枚のプリントを行い、１万回転毎に中間転写体表面を目視観察し、ひび割れの発生状態を目視で観察することにより行った。
【０１３２】
〈中間転写体表面層の接着性〉
中間転写体の接着性は碁盤目試験にて評価した。１ｍｍ角の碁盤目が１０×１０になるように表面層のみカッターナイフで切り込みをいれ、切り込み部にニチバン社製セロハンテープを丸みのある棒などでこすってテープに十分貼り付ける。テープの一端を４５°程度の角度で強く引き剥がす。引き剥がしたテープに付着した碁盤目の数により接着性を評価する。
【０１３３】
◎：碁盤目剥離数０〜２個以下で接着性問題なし
○：碁盤目剥離数３〜５個以下で実用上問題ないレベル
△：碁盤目剥離数６〜１０個以下で実用可能なレベル
×：碁盤目剥離数１１個上で実用上問題となるレベル
【０１３４】
【表１】
0005200413.tif 000011
【０１３５】
表１に示したように、硬化アクリル系樹脂の表面層を設置した中間層は転写性が良好で、かつ耐久性が良好なのに対し、表面層がない中間転写体の転写性は悪く、中抜け故障や耐久性においても悪い。又、シリコーン樹脂の表面層を設置した中間転写体では、接着性、耐傷性が硬化アクリル系樹脂に比べて低く、耐久性が不十分であった。
【図面の簡単な説明】
【０１３６】
【図１】中間転写体の層構成の一例を示す概念断面図。
【図２】本発明の中間転写体が使用された画像形成装置の一例を示す断面構成図。
【符号の説明】
【０１３７】
１Ｙ、１Ｍ、１Ｃ、１Ｋ  感光体（静電潜像担持体）
５Ｙ、５Ｍ、５Ｃ、５Ｋ  １次転写ローラ
６Ａ  クリーニング手段
７  中間転写体ユニット
８  筐体
１０Ｙ、１０Ｍ、１０Ｃ、１０Ｋ  画像形成部
７０  中間転写体
７０１  基材層
７０２  表面層
Ａ  装置本体
Ｐ  記録部材
【図１】
0005200413.tif 000012
【図２】
0005200413.tif 000013